(57)【要約】【課題】地盤改良工事において良好な施工性を確保しつつ、また得られる地盤硬化体が必要な強度を有するものになることを前提として、高炉スラグ微粉末を現在よりも高い割合で使用することにより二酸化炭素の発生を抑制することができる地盤改良用スラリー組成物及びこれを用いたソイルセメントスラリーの調製方法を提供する。【解決手段】結合材として下記の高炉セメント組成物を用いて水／該高炉セメント組成物の質量比を４０〜２５０％に調製し、また該高炉セメント組成物１００質量部当たり混和剤を０．１〜５質量部の割合で含有して成るものを地盤改良用スラリー組成物とした。  高炉セメント組成物：粉末度が３０００〜８０００cm２／ｇの高炉スラグ微粉末を６０〜９０質量％、石膏を５〜２０質量％及びポルトランドセメントを５〜３５質量％（合計１００質量％）の割合で含有する混合物１００質量部当たり、解体コンクリートから分離した水酸化カルシウム含有率が３〜１５質量％の再生コンクリート微粉末を１０〜３０質量部の割合で添加した高炉スラグ組成物。【選択図】なし【特許請求の範囲】
【請求項１】
少なくとも、結合材、水及び混和剤を含有する地盤改良用スラリー組成物であって、結合材として下記の高炉セメント組成物を用いて水／該高炉セメント組成物の質量比を４０〜２５０％に調製し、また該高炉セメント組成物１００質量部当たり混和剤を０．１〜５質量部の割合で含有して成ることを特徴とする高炉セメント組成物を用いた地盤改良用スラリー組成物。
高炉セメント組成物：粉末度が３０００〜１３０００cm２／ｇの高炉スラグ微粉末を６０〜９０質量％、石膏を５〜２０質量％及びポルトランドセメントを５〜３５質量％（合計１００質量％）の割合で含有する混合物１００質量部当たり、解体コンクリートから分離した水酸化カルシウム含有率が３〜１５質量％の再生コンクリート微粉末を１０〜３０質量部の割合で添加した高炉セメント組成物。
【請求項２】
石膏が無水石膏である請求項１記載の高炉セメント組成物を用いた地盤改良用スラリー組成物。
【請求項３】
高炉スラグ微粉末が、その粉末度が３５００〜６５００cm２／ｇのものである請求項１又は２記載の高炉セメント組成物を用いた地盤改良用スラリー組成物。
【請求項４】
再生コンクリート微粉末が、その水酸化カルシウム含有率が６〜１２質量％のものである請求項１〜３のいずれか一つの項記載の高炉セメント組成物を用いた地盤改良用スラリー組成物。
【請求項５】
ポルトランドセメントが普通ポルトランドセメントである請求項１〜４のいずれか一つの項記載の高炉セメント組成物を用いた地盤改良用スラリー組成物。
【請求項６】
混和剤の少なくとも一部として、α−オレフィンと無水マレイン酸との共重合物をアルカリ加水分解した質量平均分子量が２０００〜７００００の水溶性ビニル共重合体のアルカリ金属塩からなる流動化剤を含有する請求項１〜５のいずれか一つの項記載の高炉セメント組成物を用いた地盤改良用スラリー組成物。
【請求項７】
混和剤の少なくとも一部として、質量平均分子量が１５００〜５００００のポリアクリル酸のアルカリ金属塩からなる流動化剤を含有する請求項１〜６のいずれか一つの項記載の高炉セメント組成物を用いた地盤改良用スラリー組成物。
【請求項８】
混和剤の少なくとも一部として、ポリアルキレングリコールモノアルケニルエーテルからなる消泡剤を含有する請求項１〜７のいずれか一つの項記載の高炉セメント組成物を用いた地盤改良用スラリー組成物。
【請求項９】
水／高炉セメント組成物の質量比を４５〜２３０％に調製した請求項１〜８のいずれか一つの項記載の高炉セメント組成物を用いた地盤改良用スラリー組成物。
【請求項１０】
請求項１〜９のいずれか一つの項記載の高炉セメント組成物を用いた地盤改良用スラリー組成物を、土１ｍ３当たり３００〜１２００kgの割合で用いることを特徴とするソイルセメントスラリーの調製方法。
【発明の詳細な説明】
【技術分野】
【０００１】
本発明は高炉セメント組成物を用いた地盤改良用スラリー組成物及びこれを用いたソイルセメントスラリーの調製方法に関する。近年、二酸化炭素排出量の削減やエネルギー消費効率の改善についての要求が益々強くなっている。かかる事情に鑑み、山留工事、地下止水工事、軟弱地盤の改良工事等においても、製鉄所から副産する高炉水砕スラグが、高炉スラグ微粉末の形で高炉セメントの原料として有効利用されている。一般に前記のような地盤改良を行なう場合には、地盤中にセメント系固化材と水とを混合したセメントスラリー（セメントミルク）を地盤に注入し、削孔混練機械を用いて原位置で土と撹拌混合しており、ここではセメント系固化材として高炉セメントが用いられている。高炉セメントは、普通ポルトランドセメントに高炉スラグ微粉末を混合して造られ、ＪＩＳ−Ｒ５２１１の規格では、高炉スラグ微粉末の分量によって、Ａ種（５％超〜３０％）、Ｂ種（３０％超〜６０％）及びＣ種（６０％超〜７０％）の３種類に分けられているが、実際の地盤改良を行なう分野では、性能バランスの良い高炉セメントＢ種が多用されている。地盤改良において高炉セメントＢ種は、地盤１ｍ３中に１００〜４００kgの割合で混入するのが一般的であるが、高炉セメントＢ種１トンを工場で製造するために約４００kgの二酸化炭素を排出しているので、高炉セメントＢ種を用いて地盤１ｍ３を改良するためには、施工機械の運転や材料の運搬等により発生する二酸化炭素の排出を除き、４０〜１６０kgの二酸化炭素を排出していることになる。そのため、地盤改良を行なう分野では、施工性を確保しつつ、改良した地盤が必要な強度を有するものになることを前提として、高炉スラグ微粉末をもっと高い割合で使用することにより二酸化炭素の発生を抑制する技術の出現が要求されている。本発明は、かかる要求に応える高炉セメント組成物を用いた地盤改良用スラリー組成物及びこれを用いたソイルセメントスラリーの調製方法に関する。
【背景技術】
【０００２】
従来、地盤改良にポルトランドセメントを用いる場合の影響について、ポルトランドセメントは水と接すると水酸化カルシウムを生じるためアルカリ性を呈し、これを地盤改良に用いると、地盤のｐＨが１０程度まで上昇して植物の生育等に悪影響を及ぼすこと、またローム層のような含水比が低い地盤の改良にポルトランドセメントを用いると、ポルトランドセメント中に含まれる六価クロムが溶出し易くなって、環境に悪影響を及ぼすこと等が報告されている（例えば、非特許文献１参照）。別に、地盤改良に用いるセメントスラリーの流動性を改善する提案（例えば、特許文献１〜３参照）や、地盤改良にも適用できる高炉スラグ等を用いた水硬性組成物についての提案（例えば、特許文献４〜８参照）等もあるが、二酸化炭素の排出量の低減に寄与するような具体的な報告や提案はされていない。
【先行技術文献】
【特許文献】
【０００３】
【特許文献１】特開平１１−２５６１６１号公報
【特許文献２】特開２０００−１６９２０９号公報
【特許文献３】特開２００６−２９８７２６号公報
【特許文献４】特開昭６２−１５８１４６号公報
【特許文献５】特開昭６３−２８４２号公報
【特許文献６】特開平１−２０８３５４号公報
【特許文献７】特開平１０−１１４５５５号公報
【特許文献８】特開２００２−２４１１５２号公報
【非特許文献】
【０００４】
【非特許文献１】「セメント系固化材による地盤改良マニュアル」、セメント協会編、１９８４年、頁４２−４４．
【発明の概要】
【発明が解決しようとする課題】
【０００５】
本発明が解決しようとする課題は、地盤改良工事において施工性を確保しつつ、地盤硬化体が必要な強度を有するものになることを前提として、高炉スラグ微粉末を現在よりも高い割合で使用することにより二酸化炭素の発生を抑制した地盤改良用スラリー組成物及びこれを用いたソイルセメントスラリーの調製方法を提供する処にある。
【課題を解決するための手段】
【０００６】
しかして本発明者らは、前記の課題を解決するべく研究した結果、高炉スラグ微粉末を高い割合で含有し、ポルトランドセメントの含有割合が少ない特定の高炉セメント組成物を混和剤と共に用いた地盤改良用スラリー組成物及びこれを用いたソイルセメントスラリーの調製方法が正しく好適であることを見出した。
【０００７】
すなわち本発明は、少なくとも、結合材、水及び混和剤を含有して成る地盤改良用スラリー組成物であって、結合材として下記の高炉セメント組成物を用いて水／該高炉セメント組成物の質量比を４０〜２５０％に調製し、また該高炉セメント組成物１００質量部当たり混和剤を０．１〜５質量部の割合で含有して成ることを特徴とする高炉セメント組成物を用いた地盤改良用スラリー組成物に係る。
【０００８】
高炉セメント組成物：粉末度が３０００〜１３０００cm２／ｇの高炉スラグ微粉末を６０〜９０質量％、石膏を５〜２０質量％及びポルトランドセメントを５〜３５質量％（合計１００質量％）の割合で含有する混合物１００質量部当たり、解体コンクリートから分離した水酸化カルシウム含有率が３〜１５質量％の再生コンクリート微粉末を１０〜３０質量部の割合で添加した高炉セメント組成物。
【０００９】
また本発明は、本発明に係る高炉セメント組成物を用いた地盤改良用スラリー組成物を、土１ｍ３当たり３００〜１２００kgの割合で用いることを特徴とするソイルセメントスラリーの調製方法に係る。
【００１０】
本発明に係る高炉セメント組成物を用いた地盤改良用スラリー組成物（以下、本発明のスラリー組成物という）は、少なくとも、結合材、水及び混和剤を含有して成るものである。本発明のスラリー組成物は結合材として特定の高炉セメント組成物を用いたものであり、かかる高炉セメント組成物は、粉末度が３０００〜１３０００cm２／ｇの高炉スラグ微粉末を６０〜９０質量％、石膏を５〜２０質量％及びポルトランドセメントを５〜３５質量％（合計１００質量％）の割合で含有する混合物１００質量部当たり、解体コンクリートから分離した水酸化カルシウム含有率が３〜１５質量％の再生コンクリート微粉末を１０〜３０質量部の割合で添加したものである。
【００１１】
前記の高炉スラグ微粉末は、粉末度が３０００〜１３０００cm２／ｇのものを使用するが、好ましくは３０００〜８０００cm２／ｇのものを使用し、より好ましくは３５００〜６５００cm２／ｇのものを使用する。粉末度が３０００〜１３０００cm２／ｇの範囲を外れたものを使用すると、調製したスラリー組成物の流動性が悪くなったり、これを用いた地盤の強度発現が低下したりする。尚、本発明において粉末度はブレーン法による比表面積で表したものである。
【００１２】
また石膏としては、無水石膏、二水石膏、半水石膏が挙げられるが、無水石膏が好ましい。無水石膏としては、それを９０質量％以上の純度で含有するものであれば使用でき、天然無水石膏や副産無水石膏等が使用できる。粉末度は、２５００〜８０００cm２／ｇのものが好ましく、３０００〜６５００cm２／ｇのものがより好ましい。
【００１３】
更にポルトランドセメントとしては、普通ポルトランドセメント、早強ポルトランドセメント、中庸熱ポルトランドセメント、低熱ポルトランドセメント等が挙げられるが、普通ポルトランドセメントが好ましい。
【００１４】
そして再生コンクリート微粉末としては、粉末度が２０００〜７０００cm２／ｇのものを使用するのが好ましい。また水酸化カルシウム含有率が３〜１５質量％のものを使用するが、好ましくは６〜１２質量％のものを使用する。解体コンクリートから分離する方法は特に限定されず、これには例えば、破砕機を用いて破砕する方法や破砕物どうしを機械ですりもむ方法が挙げられる。解体コンクリートから分離された再生コンクリート微粉末は、例えば、解体コンクリートから粗骨材や細骨材を取り除くことにより得ることができる。このとき解体コンクリートから分離された粗骨材や細骨材も再生品として使用することができる。解体コンクリートから分離した再生コンクリート微粉末であって、水酸化カルシウムを上記の含有率で含む再生コンクリート微粉末を得る手段としては、機械擦りもみ方式が好ましく、機械擦りもみ方式のなかでは偏心ロータ方式がより好ましい。以下、このような再生コンクリート微粉末の製造方法について説明する。本発明における好ましい再生コンクリート微粉末は、加熱を行わない機械擦りもみ方式により製造されることが、製造時の二酸化炭素の削減及び得られる微粉末の品質にばらつきがないという観点から好適である。特に、偏心ロータ方式や遊星ミル等の機械擦りもみ装置で製造する際に、機械すりもみプロセスを密閉された空間内で行い、空間内の空気中のＣＯ２を除去する方法、或いは、チッソガスなどの不活性ガスを封入する方法をとることで、処理中の炭酸化による水酸化カルシウム含有率の減少を抑制した再生コンクリート微粉末は本発明における如き、アルカリ刺激材として使用するのに最適な水酸化カルシウム含有率の微粉末を得ることができる。他方、解体コンクリート塊をジョークラッシャーやインペラーブレーカー等の破砕機を用いて破砕する方法においては、骨材とモルタル・ぺーストが同時に破砕されるため、再生コンクリート微粉末中に骨材粉が多くなり易く、また、微粉中の骨材粉とモルタル・ぺースト粉の比率もコンクリートの配（調）合によっては相当変化することとなり、高炉スラグ微粉末のアルカリ刺激材として用いるには、品質のコントロールが極めて困難であり、また、加熱と機械擦りもみによって骨材を取り出す加熱すりもみ方式で製造した微粉末は骨材粉が少なく、アルカリ刺激材として適しているものの、加熱によって解体コンクリート中の水和物が変化する懸念があり、また、製造エネルギーが大きくなり、セメント製造時の二酸化炭素を削減するという観点からも好適とは言い難い。
【００１５】
本発明のスラリー組成物では、水／高炉セメント組成物の質量比を４０〜２５０％に調製するが、好ましくは４５〜２３０％に調製する。かかる質量比が２５０％より大きいと、地盤の強度の低下が大きくなり、逆にかかる質量比が４０％より小さいと、ソイルセメントスラリーの流動性が低下する。また本発明のスラリー組成物では、高炉セメント組成物１００質量部当たり、混和剤を０．１〜５質量部の割合で含有させて用いる。尚、本発明において水／高炉セメント組成物の質量比は、（用いた水の質量／用いた高炉セメント組成物の質量）×１００で求められるものである。
【００１６】
本発明のスラリー組成物において、混和剤としては、従来公知のソイルセメント用に用いられるものが挙げられる。これには例えば、流動化剤、消泡剤等が挙げられる。
【００１７】
流動化剤としては、特に限定されるものではないが、α−オレフィンと無水マレイン酸との共重合物をアルカリ加水分解した質量平均分子量（ＧＰＣ法、プルラン換算、以下同じ）が２０００〜７００００の水溶性ビニル共重合体のアルカリ金属塩からなるものが好ましく、なかでも炭素数３〜８のα−オレフィンと無水マレイン酸との共重合物をアルカリ加水分解した水溶性ビニル共重合体のアルカリ金属塩からなるものがより好ましく、イソブチレンと無水マレイン酸との共重合物をアルカリ加水分解した水溶性ビニル共重合体のアルカリ金属塩からなるものが特に好ましい。
【００１８】
流動化剤としては、質量平均分子量１５００〜５００００のポリアクリル酸のアルカリ金属塩からなるものも好ましく、これは前記の水溶性ビニル共重合体のアルカリ金属塩と組み合わせて使用することもできる。以上説明した流動化剤の使用量としては、高炉セメント組成物１００質量部当たり、０．１〜５質量部の割合とするが、０．３〜４質量部の割合とするのが好ましい。
【００１９】
消泡剤としては、特に限定されるものではないが、ポリアルキレングリコールモノアルケニル（又はアルキル）エーテル、変性ポリジメチルシロキサン、リン酸トリアルキル等の消泡剤が挙げられる。なかでも、経済性及び効果の発現程度の点から、ポリアルキレングリコールモノアルケニルエーテルから成る消泡剤が好ましい。消泡剤は、本発明のスラリー組成物を調製する際の泡立ちによるトラブルを無くし、同時に該スラリー組成物を地盤に注入して掘削撹拌する際の空気の巻き込みを抑えて得られる地盤硬化体の強度発現性を高めるために用いる。消泡剤の使用量としては、高炉セメント組成物１００質量部当たり、０．００１〜０．１質量部の割合とするのが好ましく、０．００２〜０．０１質量部の割合とするのがより好ましい。
【００２０】
本発明のスラリー組成物は公知の方法で調製できる。例えば、高炉セメント組成物と混和剤と水の各所定量をミキサーに投入して練り混ぜる方法で調製することができる。この際、本発明の効果を損なわない範囲内で必要に応じて、ベントナイト、繊維等の添加材、凝結遅延剤や硬化促進剤等の添加剤を添加することもできる。
【００２１】
本発明に係るソイルセメントスラリーの流動化方法では、以上説明した本発明のスラリー組成物を、求められるソイルセメントスラリーの流動性や地盤硬化体の強度に応じて、土と混合してソイルセメントスラリーとする。この際、本発明のスラリー組成物は、土１ｍ３当たり３００〜１２００kgの割合となるように用いるが、４００〜１１００kgの割合となるように用いるのが好ましい。
【発明の効果】
【００２２】
本発明によると、地盤改良工事において、結合材として特定の高炉セメント組成物を混和剤と共に用いることにより、二酸化炭素の排出量を抑制しつつ、調製したソイルセメントスラリーの経時的な流動性の低下を抑えて良好な施工性を確保することができ、同時に地盤硬化体に必要な強度を発現させることができるという効果がある。
【００２３】
以下、本発明の構成及び効果をより具体的にするため、実施例等を挙げるが、本発明が該実施例に限定されるというものではない。なお、以下の実施例等において、別に記載しない限り、％は質量％を、また部は質量部を意味する。
【実施例】
【００２４】
試験区分１（混和剤としての流動化剤の調製）
撹拌機を備えたフラスコに水１４５ｇ及び３０％濃度の苛性ソーダ４７０ｇを投入した後、内温を６０℃に保ちつつ撹拌しながら、イソブチレンと無水マレイン酸の共重合物（クラレ社製、商品名イソバン６００）３９５ｇを徐々に加えながら加水分解し、共重合物のアルカリ金属塩を得た。これをＧＰＣで分析したところ、質量平均分子量が２３０００、イソブチレンと無水マレイン酸の共重合物のナトリウム塩からなる水溶性ビニル共重合体のナトリウム塩（ｐ−１）であった。同様な方法で、流動化剤（ｐ−２）及び（ｐ−３）を調製した。
【００２５】
前記の流動化剤を含み、本発明で使用した混和剤としての流動化剤及び消泡剤を表１にまとめて示した。
【００２６】
【表１】
2010285465.tif 000002
【００２７】
試験区分２（高炉セメント組成物の調製）
表２に記載の調合条件で、高炉スラグ微粉末、無水石膏、ポルトランドセメント及び再生コンクリート微粉末を用いて高炉セメント組成物を調製し、高炉セメント組成物（Ｓ−１）〜（Ｓ−５）及び（Ｒ−１）〜（Ｒ−６）を得た。
【００２８】
【表２】
2010285465.tif 000003
【００２９】
表２において、
ｓｇ−１：粉末度が４１００cm２／ｇの高炉スラグ微粉末
ｓｇ−２：粉末度が５９００cm２／ｇの高炉スラグ微粉末
ｓｇ−３：粉末度が１０２０cm２／ｇの高炉スラグ微粉末
ｇｐ−１：粉末度が４１５０cm２／ｇの無水石膏
ｇｐ−２：粉末度が５８００cm２／ｇの無水石膏
ｐｃ−１：普通ポルトランドセメント
ｐｃ−２：早強ポルトランドセメント
ｒｃ−１：粉末度が５８６０cm２／ｇ且つ水酸化カルシウム含有率が９．２％の再生コンクリート微粉末
ｒｃ−２：粉末度が４６２０cm２／ｇ且つ水酸化カルシウム含有率が６．５％の再生コンクリート微粉末
ｒｃ−３：粉末度が４３５０cm２／ｇ且つ水酸化カルシウム含有率が１．５％の再生コンクリート微粉末
ｒｃ−４：粉末度が１２００cm２／ｇ且つ水酸化カルシウム含有率が６．１％の再生コンクリート微粉末
【００３０】
試験区分３（地盤改良用スラリー組成物の調製）
実施例１〜１０及び比較例１〜１０
表３に記載の配合条件で、パン型強制練りミキサーに、表２に記載の高炉セメント組成物及び練り混ぜ水（水道水）の各所定量を投入し、また混和剤として表１に記載の流動化剤及び消泡剤の各所定量を投入して練り混ぜ、各例の地盤改良用スラリー組成物を調製した。
【００３１】
【表３】
2010285465.tif 000004
【００３２】
表３において、
高炉セメント組成物の種類：表２に記載したもの
流動化剤及び消泡剤の種類：表１に記載したもの
流動化剤及び消泡剤の使用量：高炉セメント組成物（比較例８〜１０は高炉セメントＢ種）１００質量部当たりの固形分としての質量部
＊１：高炉セメントＢ種（密度＝３．０４ｇ／cm３、ブレーン値３８５０cm２／ｇ、ポルトランドセメントを５０％含有）
【００３３】
試験区分４（ソイルセメントスラリーの調製及び評価）
実施例１１〜２０及び比較例１１〜２１
・ソイルセメントスラリーの調製
試験区分３で調製した各例の地盤改良用スラリー組成物を用いて、次のようにソイルセメントスラリーを調製し、評価した。目標の一軸圧縮強度を材齢２８日で５Ｎ／mm２以上に想定して、土１ｍ３当たりの地盤改良用スラリー組成物の含有量（kg）の調合を定めた。試験区分３で調製した地盤改良用スラリー組成物の所定量をホバートミキサーに投入した後、表４に記載の物性値を有する土（地盤を掘削して得られた粘性土／珪砂＝３／１（質量比）で混合した混合土）を加えて混合し、表５に記載の各例のソイルセメントスラリーを調製した。各例のソイルセメントの調合条件は表５に記載した。
【００３４】
【表４】
2010285465.tif 000005
【００３５】
・調製したソイルセメントスラリーの物性評価
調製した各例のソイルセメントスラリーについて、練り混ぜ直後のフロー値、練り混ぜてから９０分経過後のフロー値、空気量及び一軸圧縮強度をつぎのように求め、結果を表５にまとめて示した。また二酸化炭素の排出量についても併せて示した。
・フロー値：ＪＩＳ−Ｒ５２０１に準拠し、練り混ぜ直後及び９０分経過後にフロー試験を行い、１５回落差後のフロー値（mm）を測定した。
・空気量：ＪＩＳ−Ａ６２０１（１９７７年版）に準拠して求めた。
・一軸圧縮強度試験：ＪＩＳ−Ａ１１０８に準拠し、直径５０mm×高さ１００mmの型枠を用いて成形した成形品について、材齢２８日の圧縮強度（Ｎ／mm２）を測定した。
【００３６】
【表５】
2010285465.tif 000006
【００３７】
表５において、
注入量：土１ｍ３当たりの地盤改良用スラリー組成物の注入量（kg）
注入率：土１ｍ３当たりの地盤改良用スラリー組成物の注入割合（容積％）
結合材の含有量：土１ｍ３当たりの高炉セメント組成物又は高炉セメントＢ種の含有量（kg）
二酸化炭素の排出量：土１ｍ３を改良するときの二酸化炭素の排出量（kg）。但し、石膏及び再生コンクリート微粉末の製造に必要なエネルギーに由来する二酸化炭素の排出量を除いてポルトランドセメントの使用量から計算した値。
【００３８】
表５からも明らかなように、各実施例で調製したソイルセメントスラリーは、従来から使用されてきた高炉セメントＢ種を用いた比較例１８〜２１に比べて、土１ｍ３を改良する場合の炭酸ガスの排出量が少ないことが特徴であり、しかもフロー値がいずれも２００mm以上の良好な流動性及び流動保持性が得られ、同時に目標の一軸圧縮強度も十分満足する結果が得られている。